(16) JP 2017-66270 A 2017.4.6 Ｃ：多くの部分に互着が観られた。 （７）製品ペレット集合体の平均偏平率  製品ペレット集合体から、製品ペレット２０個を任意に選び、その⻑径及び短径を測定 し、製品ペレット集合体の平均偏平率を算出した。 （８）結晶化⼯程における平均⼨法変化率  原料ペレット集合体から、原料ペレット２０個を任意に選び、その短径を測定し、その 平均値を算出した。  同様に、製品ペレット集合体から、製品ペレット２０個を任意に選び、その短径を測定 し、その平均値を算出した。  これらの平均値を⽤いて、前記式に基づき、結晶化⼯程における平均⼨法変化率を算出 した。 （９）押出安定性  製品ペレット集合体からなる成形材料を⽤いて、押出成形法により樹脂フィルムを成形 したときの溶融樹脂の押出しの安定性について以下の基準で評価した。 Ａ：問題なく溶融樹脂を押出すことができる。 Ｂ：溶融樹脂の吐出量に乱れが⽣じることがある。 Ｃ：溶融樹脂の吐出におけるトラブルにより、製造を停⽌する必要がある。 （１０）ヘイズ  ＨＡＺＥ測定は、得られた樹脂フィルムを選択した任意の部位で５０ｍｍ×５０ｍｍの 正⽅形薄膜サンプルに切り出した後、ＨＡＺＥメーター（製品名「ＮＤＨ５０００」、⽇ 本電⾊⼯業社製）を使⽤して、測定した。 〔製造例１〕  内部を窒素置換した⾦属製耐圧反応容器に、シクロヘキサン１５４．５部、ジシクロペ ンタジエン（エンド体含有率９９％以上）のシクロヘキサン溶液（濃度７０％）４２．８ 部（ジシクロペンタジエンとして３０部）、１−ヘキセン１．９部を加え、全容を５３℃ に加熱した。  ⼀⽅、テトラクロロタングステンフェニルイミド（テトラヒドロフラン）錯体０．０１ ４部を０．７０部のトルエンに溶解して得られた溶液に、ジエチルアルミニウムエトキシ ドのｎ−ヘキサン溶液（濃度１９％）０．０６１部を加えて１０分間攪拌し、触媒溶液を 調製した。この触媒溶液を前記反応器内に添加し、５３℃で４時間、開環重合反応を⾏い 、ジシクロペンタジエン開環重合体を含む溶液を得た。  得られたジシクロペンタジエン開環重合体を含む溶液２００部に、停⽌剤として、１， ２−エタンジオール０．０３７部を加えて、６０℃で１時間攪拌し、重合反応を停⽌させ た。その後、ハイドロタルサイト様化合物（製品名「キョーワード（登録商標）２０００ 」、協和化学⼯業社製）を１部加えて、６０℃に加温し、１時間攪拌した。濾過助剤（製 品名「ラヂオライト（登録商標）＃１５００」昭和化学⼯業社製）を０．４部加え、ＰＰ プリーツカートリッジフィルター（製品名「ＴＣＰ−ＨＸ」、ＡＤＶＡＮＴＥＣ東洋社製 ）を⽤いて、吸着剤を濾別し、ジシクロペンタジエン開環重合体を含む溶液を得た。  この溶液の⼀部を⽤いて、ジシクロペンタジエン開環重合体の分⼦量を測定したところ 、重量平均分⼦量（Ｍｗ）は２８，１００、数平均分⼦量（Ｍｎ）は８，７５０、分⼦量 分布（Ｍｗ／Ｍｎ）は３．２１であった。  精製処理後の、ジシクロペンタジエン開環重合体を含む溶液２００部（重合体含有量３ ０部）に、シクロヘキサン１００部、クロロヒドリドカルボニルトリス（トリフェニルホ 50 40 30 20 10 【００９１】 【００９２】 【００９３】 【００９４】 【００９５】 【００９６】 【００９７】